(57)【要約】【課題】物体等の表面の色に近似した色を発光する照明装置を提供する。【解決手段】測定対象の色を構成するスペクトルを分光計測する工程と、発光スペクトルが測定対象の色を構成するスペクトルに近似するように光源を調色する工程と、を備える照明装置の製造方法。【選択図】  図１
2018179105.tif 000002
【特許請求の範囲】
【請求項１】
測定対象の色を構成するスペクトルを分光計測する工程と、
発光スペクトルが前記測定対象の色を構成するスペクトルに近似するように光源を調色する工程と、を備えることを特徴とする照明装置の製造方法。
【請求項２】
前記測定対象が、植物，星，空、水面から選ばれる少なくとも一つである請求項１に記載の照明装置の製造方法。
【請求項３】
前記測定対象の色を示すスペクトルが自然光に対する反射スペクトルである請求項１に記載の照明装置の製造方法。
【請求項４】
前記光源は、ＬＥＤ素子と、蛍光波長のピークが互いに５０ｎｍ以上離れた２種以上の蛍光体を含む請求項１〜３の何れか１項に記載の照明装置の製造方法。
【請求項５】
前記ＬＥＤ素子は、４３０ｎｍ以下の紫外光領域に発光ピークを有する紫外光ＬＥＤ素子又は近紫外光ＬＥＤ素子であり、前記蛍光体の少なくとも１種は、前記紫外光ＬＥＤ素子または近紫外光ＬＥＤ素子の発する紫外光又は近紫外光により励起される４２０〜４８０ｎｍの範囲に蛍光波長のピークを有する青色蛍光体又は緑色蛍光体である請求項４に記載の照明装置の製造方法。
【請求項６】
前記ＬＥＤ素子は、４３０ｎｍ以上で４８０ｎｍ未満の範囲に発光波長のピークを有する青色ＬＥＤ素子である請求項４に記載の照明装置の製造方法。
【請求項７】
前記ＬＥＤ素子は、４８０ｎｍ以上で５５０ｎｍ以下の範囲に発光波長のピークを有する緑色ＬＥＤ素子である請求項４に記載の照明装置の製造方法。
【発明の詳細な説明】
【技術分野】
【０００１】
本発明は、物体等の表面の色を再現するための照明装置の製造方法に関する。
【背景技術】
【０００２】
光源の性質として、ある光源がある物体を照らしたときにその物体の色の見え方に及ぼす特性として演色性が知られている。連続スペクトルを示す自然光は物体の色の見え方を最も正確に表現する演色性に優れている白色の光である。一方、青色発光ダイオード（ＬＥＤ）の青色光をＹＡＧ蛍光体等で黄色に変換し、青色光と黄色光とを混色することにより調色される疑似白色光は、色座標のみを自然光に一致させても、その白色を構成するスペクトルが不連続であるために自然光に比べて演色性に劣る。疑似白色の演色性を向上させるために、赤色や緑色の蛍光を発する蛍光体を添加する技術も知られている。【０００３】
ところで、近年、光の色が人の心理に与える影響が研究されている。そして、その結果を用いて、リラクゼーション効果を備える照明装置も提案されている。例えば、下記特許文献１は、リラクゼーション効果の高い光色をもつ、白熱電球、蛍光ランプ、ＬＥＤ照明装置、および、照明器具として、２種以上の発光ダイオード（ＬＥＤ）を有したＬＥＤ照明装置であって、発光ダイオードの一つは、主波長の発光帯域が３８０ｎｍから５０５ｎｍまでであり、発光ダイオードの他の一つは、主波長の発光帯域が５７５ｎｍから７８０ｎｍまでであり、発光ダイオードが発光して得られる放射光の光色の色度点は、ＣＩＥ１９７６ｕ’ｖ’色度図上で（ｕ’，ｖ’）＝（０．３３，０．４８５），（０．３１，０．５１７），（０．２８，０．５１），（０．２６５，０．５），（０．２５９，０．４９１），（０．２５３，０．４６５），（０．３０５，０．４７）を直線で結んだ境界線に囲まれた色度範囲内に存在する、ＬＥＤ照明装置を開示している。【０００４】
また、例えば、下記特許文献２は、薄型で均一なさくら色の照明を実現することができる照明装置として、昼光色の光を発する複数の昼光色光源と、電球色の光を発する複数の電球色光源と、赤色の光を発する複数の赤色光源とを所定の位置に配置した照明装置を開示する。また、このような照明装置によって、ソメイヨシノ、八重桜の色の発光スペクトルを有する照明装置が得られたことが開示されている。
【先行技術文献】
【特許文献】
【０００５】
【特許文献１】特開２００３−２５７２２４号公報
【特許文献２】特開２０１５−５０１２２号公報
【発明の概要】
【発明が解決しようとする課題】
【０００６】
連続スペクトルを示す太陽光は、明るく前向きな印象を人に与えることは多くの人に経験上認識されている。また、太陽光の連続スペクトルとは異なる連続した反射スペクトルを示す月光は、安らぎ、平静、落ち着きなどの印象を人に与えることも経験上認識されている。一方で、不連続な発光スペクトルを示す一般的な白色ＬＥＤのような疑似白色光は人工的に調色された色の光であり、オフィスでの作業等に向く色に調光されており、人に与える心理的な印象を考慮して調色された色の光ではない。このように同じ白色光でありながら、太陽光と月光と疑似白色光では、色の微妙な違いによって人に異なる印象を与える。例えば、特許文献２は、人の心理に与える影響を意識して、ソメイヨシノ、八重桜のさくら色が人に癒しを与えるとして、さくら色の照明を提案している。しかしながら、特許文献２で提案された桜色は、色座標上で似た色を再現したものであり、オリジナルの桜の色が発する反射スペクトルを再現したものではなかった。【０００７】
本発明は、物体等の色に近似した色を発光する照明装置を提供することを目的とする。
【課題を解決するための手段】
【０００８】
本発明の一局面は、測定対象の色を構成するスペクトルを分光計測する工程と、発光スペクトルが測定対象の色を構成するスペクトルに近似するように光源を調色する工程と、を備える照明装置の製造方法である。このような照明装置の製造方法においては、測定対象の色を構成するスペクトルを計測し、それに近似するように発光スペクトルを調整して光源を調色することにより、測定対象の色を模倣した照明装置を製造することができる。【０００９】
上記製造方法において、測定対象としては、植物，星，空、水面が例示できる。とくに、月の色や、空の色、花弁の色等は、人に良く知られた色であるために、人工的に選択された色に比べて人の心理に親しみある印象を与えることができる。測定対象が物体である場合には、自然光に対する反射スペクトルを計測することが物体の本来の色に調色できる点から好ましい。【００１０】
また、光源は、ＬＥＤ素子と、蛍光波長のピークが互いに５０ｎｍ以上離れた２種以上の蛍光体を含むことが、ブロードな連続波長の合成スペクトルを形成しやすくなる点から好ましい。【００１１】
また、ＬＥＤ素子は、４３０ｎｍ以下の紫外光領域に発光ピークを有する紫外光ＬＥＤ素子または近紫外光ＬＥＤ素子であり、蛍光体の少なくとも１種は、紫外光ＬＥＤ素子または近紫外光ＬＥＤ素子の発する紫外光又は近紫外光により励起される４２０〜４８０ｎｍの範囲に蛍光波長のピークを有する青色〜緑色蛍光体であることが好ましい。青色光を青色ＬＥＤ素子で発光させた場合、一般的な青色ＬＥＤ素子の発光波長は幅の狭いシャープなスペクトルを呈するために、その発光によって、合成スペクトルが不連続になりやすい傾向がある。このような場合において。青色光を青色ＬＥＤ素子によって発光させる代わりに、可視光として視神経に刺激を与えない紫外光又は近紫外光により励起される４２０〜４８０ｎｍの範囲に蛍光波長のピークを有する青色蛍光体又は緑色蛍光体によって発光させることにより、青色ＬＥＤ素子特有のシャープな波長の青色光ではなく、すそ野の広いブロードなピークを青色領域に有するスペクトルが得られるために、所望の色に調色する場合に、青色の発光によるピークの高さを抑えながら、青色を認知する視神経を刺激して青色を一要素として用いやすくなる点から好ましい。【００１２】
ＬＥＤ素子が、４３０ｎｍ以上で４８０ｎｍ未満の範囲に発光波長のピークを有する青色ＬＥＤ素子や４８０ｎｍ以上で５５０ｎｍ以下の範囲に発光波長のピークを有する緑色ＬＥＤ素子は、人体に影響を与えるとする紫外光や近紫外光の発光が少ない点から好ましい。
【発明の効果】
【００１３】
本発明によれば、物体の色に近似した色を発光する照明装置を提供することができる。
【図面の簡単な説明】
【００１４】
【図１】図１は、本実施形態の照明装置の製造方法のフローチャートを示す。
【図２】図２は、自然光（太陽光）の連続スペクトルである。
【図３】図３は、月の自然光に対する反射スペクトルである。
【図４】図４は、白色の月光の反射スペクトルを近紫外ＬＥＤ素子を用いて再現したＬＥＤ装置の発光スペクトルである。
【図５】図５は、白色の月光の反射スペクトルを青色ＬＥＤ素子を用いて再現したＬＥＤ装置の発光スペクトルである。
【図６】図６は、湖面の自然光に対する反射スペクトルである。
【図７】図７は、白色の湖面の反射スペクトルを紫外光ＬＥＤ素子を用いて再現したＬＥＤ装置の発光スペクトルである。
【図８】図８は、白色の湖面の反射スペクトルを青色ＬＥＤ素子を用いて再現したＬＥＤ装置の発光スペクトルである。
【図９】図９は、白色のコスモスの花弁の自然光に対する反射スペクトルである。
【図１０】図１０は、白色のコスモスの反射スペクトルを紫外光ＬＥＤ素子を用いて再現したＬＥＤ装置の発光スペクトルである。
【図１１】図１１は、白色のコスモスの反射スペクトルを青色ＬＥＤ素子を用いて再現したＬＥＤ装置の発光スペクトルである。
【図１２】図１２は、桜の花弁の自然光に対する反射スペクトルである。
【図１３】図１３は、ピンク色（さくら色）の桜の花弁の反射スペクトルを紫外光ＬＥＤ素子を用いて再現したＬＥＤ装置の発光スペクトルである。
【図１４】図１４は、ピンク色（さくら色）の桜の花弁の反射スペクトルを青色ＬＥＤ素子を用いて再現したＬＥＤ装置の発光スペクトルである。
【図１５】図１５は、ピンク色のコスモスの花弁の自然光に対する反射スペクトルである。
【図１６】図１６ は、ピンク色のコスモスの花弁の反射スペクトルを紫外光ＬＥＤ素子を用いて再現したＬＥＤ装置の発光スペクトルである。
【図１７】図１７は、ピンク色のコスモスの花弁の反射スペクトルを青色ＬＥＤ素子を用いて再現したＬＥＤ装置の発光スペクトルである。
【図１８】図１８は、赤色のコスモスの花弁の自然光に対する反射スペクトルである。
【図１９】図１９は、赤色のコスモスの花弁の反射スペクトルを紫外光ＬＥＤ素子を用いて再現したＬＥＤ装置の発光スペクトルである。
【図２０】図２０は、赤色のコスモスの花弁の反射スペクトルを青色ＬＥＤ素子を用いて再現したＬＥＤ装置の発光スペクトルである。
【図２１】図２１は、赤色の紅葉の自然光に対する反射スペクトルである。
【図２２】図２２ は、赤色の紅葉の反射スペクトルを紫外光ＬＥＤ素子を用いて再現したＬＥＤ装置の発光スペクトルである。
【図２３】図２３は、赤色の紅葉の反射スペクトルを青色ＬＥＤ素子を用いて再現したＬＥＤ装置の発光スペクトルである。
【図２４】図２４は、黄色の向日葵の自然光に対する反射スペクトルである。
【図２５】図２５は、黄色の向日葵の反射スペクトルを紫外光ＬＥＤ素子を用いて再現したＬＥＤ装置の発光スペクトルである。
【図２６】図２６は、黄色の稲穂の自然光に対する反射スペクトルである。
【図２７】図２７は、黄色の稲穂の反射スペクトルを紫外光ＬＥＤ素子を用いて再現したＬＥＤ装置の発光スペクトルである。
【図２８】図２８は、黄色の稲穂の反射スペクトルを青色ＬＥＤ素子を用いて再現したＬＥＤ装置の発光スペクトルである。
【図２９】図２９は、本発明に係る一実施形態のＬＥＤ装置１０の模式断面図である。
【図３０】図３０は、実施例で用いた種々の蛍光体の蛍光スペクトル及び青色ＬＥＤ素子の青色光の発光スペクトルを示す。
【図３１】図３１は、実施例１で製造した白色ＬＥＤ装置、青色ＬＥＤ素子、及び各蛍光体のＣＩＥ表色系のＸＹ色座標による座標を示す。
【図３２】図３２は、本発明に係る一実施形態のＬＥＤ装置２０の模式断面図である。
【発明を実施するための形態】
【００１５】
本発明に係る照明装置の製造方法の一実施形態を説明する。本実施形態の照明装置の製造方法は、図１に示すように、測定対象の色を構成するスペクトルを分光計測する工程と、発光スペクトルが測定対象の色を構成するスペクトルに近似するように光源を調色する工程と、を備える。
【００１６】
測定対象の色を構成するスペクトルを分光計測する工程は、各種測定対象の表面を分光分析装置によって分光分析して反射スペクトル等のスペクトルを入手する工程である。
【００１７】
本実施形態の製造方法における測定対象は、測定対象の色を構成するスペクトルを示すものであれば特に限定されない。具体的には、例えば、花や葉や草等の植物の部分，空，月等の星，湖面や海面等の水面等が例示できる。とくに、月の色や、空の色、花弁の色等は、人に良く知られた色であるために、人工的に選択された色に比べて人の心理に親しみある印象を与えることができる。
【００１８】
本実施形態の製造方法における測定対象が物体である場合には、自然光に対する反射スペクトルを計測することが物体の本来の色を特定することができる点から好ましい。自然光は太陽光であるが、太陽光の放射スペクトルは、時刻や天候の変化、季節の違いによって変動する。本実施形態においては、時刻や天候、季節の違いは、目的に応じて適宜、好ましい条件を選択してもよい。太陽光の放射スペクトルの一例を図２に示す。
【００１９】
本実施形態の製造方法における、測定対象の色を構成するスペクトルを計測するための測定装置としては、例えば３６０〜８３０ｎｍ程度の可視光の波長領域において測定対象の色を構成する波長毎の反射率を測定してスペクトルを取得できるものであれば特に限定されない。具体的には、例えば、分光放射輝度計や色彩輝度計を用いることができる。またこのような測定装置によれば、その反射率の値（分光分布）に等色関数を掛けて積分することにより、三刺激値やＸＹＺ表色系における、色座標を求めることもできる。
【００２０】
一例として、図３にＸＹＺ表色系の色座標（ｘ，ｙ）が（０．３６８，０．３７１）の白色の月、図６に（０．３１３，０．３６６）の白色の湖面、図９に（０．３４２，０．３６２）の白色のコスモスの花弁の、それぞれ白色を構成する反射スペクトルの例を示す。また、図１２に（０．３６８，０．３２１）のピンク色（さくら色）の桜の花弁、図１５に（０．３６６，０．２６３）のピンク色のコスモスの花弁の、それぞれピンク色を構成する反射スペクトルの例を示す。また、図１８に（０．４４０，０．２２６）の赤色のコスモスの花弁を構成する反射スペクトルの例を示す。また、図２１に（０．４９４，０．３２３）の赤色の紅葉、図２４に（０．５２１，０．４６１）の黄色の向日葵の花弁、図２６に（０．４２１，０．４３２）の黄色の稲穂の、それぞれ黄色を構成する反射スペクトルの例を示す。
【００２１】
例えば、白色の図３の月、図６の湖面、図９のコスモスのスペクトルを比較すると、何れもＸＹＺ表色系の色座標においては、白色の領域でありながら、各色を構成するスペクトルは大きく異なっている。また、ピンク色の図１２の桜の花弁と図１５のコスモスの花弁のピンクの領域においても同様である。また、図２４の向日葵の花弁と図２６の稲穂の黄色の領域においても同様である。本実施形態による照明装置の製造方法によればＸＹＺ表色系の色座標に基づくのではなく、スペクトルを取得して色合わせするために、測定対象の色をスペクトルにおいても似せた色の照明装置を製造することができる。
【００２２】
図３０は、一例として、後述する実施例で用いた種々の蛍光体の蛍光スペクトル及び青色ＬＥＤ素子の青色光の発光スペクトルの代表例を示す。ＬＥＤは青色ＬＥＤ素子の発光スペクトル、ＵＶＢはＵＶで励起される青色蛍光体ＵＶＢの蛍光スペクトル、Ｂは青緑色蛍光体Ｂの蛍光スペクトル、Ｂ’は緑色蛍光体Ｂ’の蛍光スペクトル、Ｙは黄色蛍光体Ｙの蛍光スペクトル、ＹＯは黄色蛍光体ＹＯの蛍光スペクトル、ＯＲは橙色蛍光体ＯＲの蛍光スペクトル、Ｇは橙色蛍光体Ｇの蛍光スペクトル、Ｒは赤色蛍光体Ｒの蛍光スペクトル、ＲＲは赤色蛍光体ＲＲの蛍光スペクトルを示す。
【００２３】
図３０に示したような青色ＬＥＤ素子による発光や、各色の蛍光体による蛍光、着色顔料による拡散光を組み合わせて目的とするスペクトルを形成するように各光を配合することにより、後述する実施例に示すように、それらが混合されて混色した合成スペクトルとして、測定対象の色に似せた色の光が生成される。
【００２４】
図３１は、後述する実施例１で得られた青色ＬＥＤ装置を用いて得られた白色ＬＥＤ装置から発光された混色光のＣＩＥ表色系のＸＹ色座標を示す。図３１中、「ＭＯＯＮ」は月の発光色座標（０．３６８，０．３７１）を示す。また、Ｂは青緑色蛍光体Ｂの蛍光色座標（０．１２２，０．１０４）を表し、Ｂ’は緑色蛍光体Ｂ’の蛍光色座標（０．２３７，０．４８０）を、ＲＲは赤色蛍光体ＲＲの蛍光色座標（０．６３７，０．３６１）を、「ＬＥＤ」は青色ＬＥＤ素子の発光色座標（０．１４３，０．０３３）をそれぞれ示している。また、「ＭＡＫＥ」は、青色ＬＥＤ素子の発光、及び各色の蛍光体による発光、及び黄色顔料Ｙを混色して月光の色を再現した白色ＬＥＤ装置の発光色座標（０．３６３，０．３７１）を表す。
【００２５】
後述する実施例１で得られた青色ＬＥＤ装置を用いて得られた白色ＬＥＤ装置の例においては、月の発光色座標（０．３６８，０．３７１）で表される色を再現するために、図５に示すように、青緑色蛍光体Ｂ、緑色蛍光体Ｂ’、橙色蛍光体ＯＲ、赤色蛍光体ＲＲ、黄色顔料ＰＩＧ  Ｙと、青色ＬＥＤ素子の発光ＬＥＤがそれぞれ発する光を図５に示したようなスペクトルになるように、各色を形成する光の強度を調整している。
【００２６】
以下、上述のようにして得られたスペクトルに基づいて測定対象の色に似せた色のＬＥＤ装置を製造する方法について説明する。
【００２７】
測定対象の色に似せた色のＬＥＤ装置の製造においては、上述のように、測定対象の色を分光分析し、その色のスペクトルに近付けるべく調色するために、発光色を形成するためのＬＥＤ等の発光素子、蛍光体、着色顔料、カラーフィルター等を組み合わせる。
【００２８】
ＬＥＤ素子としては、例えば、発光波長のピークが４２０〜４９０ｎｍの範囲の青色ＬＥＤ素子や発光波長のピークが３８０〜４２０ｎｍの範囲の紫外光ＬＥＤ素子または近紫外光ＬＥＤ素子が好ましく用いられる。ＬＥＤ素子の具体例としては、例えば、ＧａＮ系ＬＥＤ、ＳｉＣ系ＬＥＤ、ＺｎＳｅ系ＬＥＤ、ＩｎＧａＮ系ＬＥＤ等が挙げられる。
【００２９】
また、蛍光体としては、測定対象の色に似せた色を再現できる限り特に限定されない。具体的には、例えば、青色蛍光体としては、紫外光または近紫外光により励起されて、４００ｎｍ〜４９５ｎｍ、好ましくは４３０〜４８０ｎｍの青色範囲に蛍光波長のピークを有する青色蛍光体や青緑色蛍光体や緑色蛍光体が挙げられる。また、緑色蛍光体としては、青色ＬＥＤ素子の青色光または紫外光ＬＥＤ素子または近紫外光ＬＥＤ素子の紫外光または近紫外光により励起されて、４９５ｎｍ〜５３０ｎｍ、好ましくは４９５ｎｍ〜５２５ｎｍの範囲に蛍光波長を有する緑色光を発する緑色蛍光体が挙げられる。このような緑色蛍光体の具体例としては、例えば、シリケート系緑色蛍光体、アルミネート系緑色蛍光体、β−ＳｉＡｌＯＮ：Ｅｕ等のサイアロン系緑色蛍光体等が挙げられる。また、赤色蛍光体としては、ＬＥＤ素子の光や他の蛍光体による発光により励起されて、５９５ｎｍ〜６８０ｎｍ、好ましくは６００ｎｍ〜６５０ｎｍの範囲に蛍光波長を有する赤色光を発する赤色蛍光体や橙色光を発する橙色蛍光体が挙げられる。赤色蛍光体や橙色蛍光体の具体例としては、例えば、窒化物系赤色蛍光体、シリケート系赤色蛍光体、ＣａＡｌＳｉＮ3：Ｅｕ等のカズン系赤色蛍光体、サイアロン系赤色蛍光体、等が挙げられる。また、黄色系蛍光体としては、波長５５０ｎｍ〜５９０ｎｍに発光ピークを有する励起光を発するようなＹＡＧ系蛍光体等が挙げられる。
【００３０】
図２９は、本発明に係る実施形態の発光色を調色されたＬＥＤ装置１０を模式的に示す模式断面図である。ＬＥＤ装置１０は、外部へ延出されている一対のリード５ａ,５ｂが配置された上面が開口した凹部を有する発光体収容部材５とＬＥＤ素子１とを備え、ＬＥＤ素子１を収容する凹部は、蛍光体ｒ及び蛍光体ｇを含む樹脂封止体２により封止されている。ＬＥＤ素子１の一方の電極はリード５ａに接続され、ＬＥＤ素子１の他方の電極が金線６によりワイヤーボンディングされてリード５ｂに接続されている。
【００３１】
ＬＥＤ素子１は、例えば、４２０ｎｍ〜４９０ｎｍの青色領域に発光波長のピークを有する発光スペクトルを有する青色光、または３８０〜４２０ｎｍの紫外光や近紫外光を発する。また、蛍光体ｇは、ＬＥＤ素子１の青色光、または、紫外光や近紫外光により励起されて、４００ｎｍ〜４９５ｎｍの青色領域や４９５ｎｍ〜５３０ｎｍの緑色領域に蛍光波長のピークを有するスペクトルを有する青色光や緑色光を発する。また、蛍光体ｒは、ＬＥＤ素子１の発光により励起されて、５９５ｎｍ〜６８０ｎｍの赤色領域に蛍光波長のピークを有するスペクトルを有する赤色光を発する。さらに、必要に応じて、その他の色を発光する蛍光体を含有する。これらの各光色の強度を調整することにより、上述したように分光分析された、測定対象の色のスペクトルに近づけられる。
【００３２】
ＬＥＤ装置の形態は特に限定されない。具体的には、その他の形態としては、例えば、図３２に示すような蛍光体シートを載置し封止して得られるような形態のＬＥＤ装置２０が挙げられる。図３２は、蛍光体ｇ及び蛍光体ｒをシリコーン樹脂やシリコーンゴムなどの樹脂１２に分散させてシート状に成形した蛍光体含有シート８をＬＥＤ素子１を封止する封止樹脂３中に配置したＬＥＤ装置２０の模式断面図である。ＬＥＤ装置２０においては、ＬＥＤ素子１の発光が蛍光体含有シート８中の蛍光体ｇ及び蛍光体ｒを励起させて蛍光を発光させることにより波長変換を行わせている。
【実施例】
【００３３】
以下、本発明を実施例により具体的に説明する。なお、本発明の範囲は、実施例に何ら限定されるものではない。【００３４】
はじめに、本実施例において用いた、ＬＥＤ装置、蛍光体、及び着色剤について説明する。なお、図３０に下記ＬＥＤ装置の発光スペクトルＬＥＤ及び各蛍光体の蛍光スペクトルの代表例をまとめて示す。【００３５】
・近紫外光ＬＥＤ装置：ピークを３９５ｎｍに有する波長３８５〜４０５ｎｍの範囲に近紫外光スペクトルを有する近紫外光ＬＥＤ装置。
・青色ＬＥＤ装置：色座標（０．１４３，０．０３３）に位置する色を発光する、波長のピークを４６０ｎｍに有する波長４３５〜４８０ｎｍの範囲に発光スペクトルを有する青色光を発する青色ＬＥＤ装置。【００３６】
・青色蛍光体ＵＶＢ：色座標（０．１５１，０．０７８）に位置する青色光を発する、ピークを４４５ｎｍに有する波長４００〜６００ｎｍの範囲に蛍光スペクトルを有する青色蛍光体（BSNA490）。
・青色蛍光体Ｂ０：色座標（０．１５８，０．０１７）に位置する青色光を発する、ピークを４４４ｎｍに有する波長４００〜５８５ｎｍの範囲に蛍光スペクトルを有するシリケート系青色蛍光体。
・青色蛍光体Ｂ０’：色座標（０．１２７，０．０９４）に位置する青色光を発する、ピークを４７０ｎｍに有する波長４００〜５４０ｎｍの範囲に蛍光スペクトルを有するシリケート系緑色蛍光体。
・青色蛍光体Ｂ２：色座標（０．１２７，０．０９４）に位置する青色光を発する、ピークを４７０ｎｍに有する波長４００〜５５０ｎｍの範囲に蛍光スペクトルを有するシリケート系緑色蛍光体。
・青色蛍光体Ｂ１：色座標（０．１１２，０．１６４）に位置する青色光を発する、ピークを４８０ｎｍに有する波長４００〜５３０ｎｍの範囲に蛍光スペクトルを有するシリケート系緑色蛍光体。
・青緑色蛍光体Ｂ：色座標（０．１２２，０．１０４）に位置する青緑色光を発する、ピークを４９３ｎｍに有する波長４６０〜５３０ｎｍの範囲に蛍光スペクトルを有するシリケート系青緑色蛍光体。
・緑色蛍光体ＢＧ：色座標（０．２１５，０．４１２）に位置する緑色光を発する、ピークを５１０ｎｍに有する波長３９０〜６４０ｎｍの範囲に蛍光スペクトルを有するシリケート系緑色蛍光体。
・緑色蛍光体Ｂ’：色座標（０．２３７，０．４８０）に位置する緑色光を発する、ピークを５１４ｎｍに有する波長３８０〜６３０ｎｍの範囲に蛍光スペクトルを有するシリケート系緑色蛍光体。
・黄色蛍光体Ｙ：色座標（０．４００，０．５３８）に位置する黄色光を発する、ピークを５５０ｎｍに有する波長４３０〜６８０ｎｍの範囲に蛍光スペクトルを有する黄色光を発するＹＡＧ系黄色蛍光体。
・黄色蛍光体ＹＯ：色座標（０．４５６，０．５１３）に位置する黄色光を発する、ピークを５７５ｎｍに有する波長４６０〜７００ｎｍの範囲に蛍光スペクトルを有する黄色光を発するＹＡＧ系黄色蛍光体。
・緑色蛍光体Ｇ：色座標（０．３２２，０．５１６）に位置する緑色光を発する、ピークを６００ｎｍに有する波長４３５〜７００ｎｍの範囲に蛍光スペクトルを有する緑色光を発する窒化物系緑色蛍光体。
・黄緑色蛍光体Ｏ：色座標（０．４７３，０．５０２）に位置する黄緑色光を発する、ピークを５８０ｎｍに有する波長４５０〜７００ｎｍの範囲に蛍光スペクトルを有する黄緑色光を発する窒化物系緑色蛍光体。
・橙色蛍光体ＯＲ：色座標（０．４８９，０．４９２）に位置する橙色光を発する、ピークを５８５ｎｍに有する波長４８０〜７００ｎｍの範囲に蛍光スペクトルを有する橙色光を発する窒化物系橙色蛍光体。
・赤色蛍光体Ｒ：色座標（０．６２３，０．３７５）に位置する赤色光を発する、ピークを６５０ｎｍに有する波長５５０〜７８０ｎｍの範囲に蛍光スペクトルを有する窒化物系赤色蛍光体。
・赤色蛍光体ＲＲ：色座標（０．６３７，０．３６１）に位置する赤色光を発する、ピークを６６０ｎｍに有する波長５２０〜７８０ｎｍの範囲に蛍光スペクトルを有する窒化物系赤色蛍光体。
・赤色蛍光体ＲＲＲ：色座標（０．６５０，０．３４９）に位置する赤色光を発する、ピークを６７０ｎｍに有する波長５２０〜８００ｎｍの範囲に蛍光スペクトルを有する窒化物系赤色蛍光体。【００３７】
・黄色顔料ＰＩＧ  Ｙ：５５０ｎｍ付近より短い波長を吸収するバナジン酸ビスマス黄
・赤色顔料ＥＳ１０３４：５００ｎｍ付近より短い波長を吸収する酸化鉄赤【００３８】
［実施例１］
以下の各実施例において、色彩輝度計（コニカミノルタ（株）製の色彩輝度計ＣＳ−２００）を用いて、各物体表面の自然光に対する反射スペクトル及びＸＹＺ表色系の色座標を測定した。実施例１においては、福島県白河市において、２０１６年１１月１５日２１時３０分の空の満月の表面を分光計測した。得られたスペクトルを図３に示す。図３に示すように、太陽光に対する月の表面の反射スペクトルは、６６８ｎｍの最大反射率を相対強度１．０としたとき、３８８ｎｍ付近で最小反射率の相対強度０．２５を示し、４７１ｎｍ付近で相対強度０．８０、５４２ｎｍ付近で相対強度０．９７のピークを示すようなスペクトルを示した。また、ＸＹＺ表色系の色座標は（ｘ，ｙ）＝（０．３６８，０．３７１）の白色であった。【００３９】
上記計測されたスペクトルを参照して、次のようにして、近紫外ＬＥＤ装置を白色の光に調色した。具体的には、近紫外ＬＥＤ装置に貼り合わせる、複数の蛍光体及び着色顔料を配合した蛍光体シートを準備した。シリコーンゴムに、青色蛍光体ＵＶＢ、緑色蛍光体Ｇ、黄緑色蛍光体Ｏ、赤色蛍光体ＲＲを所定の配合比で均一に分散させ、厚み０．５ｍｍの蛍光体シートを作製した。なお、スペクトルは、大塚電子株式会社ＭＣＰＤ７０００積分球を用いて測定した。【００４０】
また、同様にして、青色ＬＥＤ装置を白色の光に調色した。具体的には、青色ＬＥＤ装置に貼り合わせる、複数の蛍光体を配合した蛍光体シートを準備した。シリコーンゴムに、青緑色蛍光体Ｂ、緑色蛍光体Ｂ’、橙色蛍光体ＯＲ、赤色蛍光体ＲＲ、黄色顔料ＰＩＧ  Ｙを所定の配合比で均一に分散させ、厚み０．５ｍｍの蛍光体シートを作製した。【００４１】
そして、各ＬＥＤ装置に上記各蛍光体シートを接着することにより白色ＬＥＤ装置を得た。得られた各白色ＬＥＤ装置の発光スペクトルを得るための分光計測を行った。近紫外ＬＥＤ装置を用いて得られた白色ＬＥＤ装置の発光スペクトルを図４に示す。また、青色ＬＥＤ装置を用いて得られた白色ＬＥＤ装置の発光スペクトルを図５に示す。【００４２】
図４及び図５中、「ＭＡＫＥ」は得られた白色ＬＥＤ装置の発光を示す合成スペクトルである。また、「ＬＥＤ」は 青色ＬＥＤ装置の発光スペクトルを示す。なお、近紫外ＬＥＤについては可視光領域外であるために示されていない。各符号はそれぞれ各蛍光体の蛍光スペクトルをそれぞれ示す。また、「ＰＩＧ  Ｙ」は黄色顔料ＰＩＧ  Ｙの分光透過率を示す。また、図４及び図５中「ＭＯＯＮ」は、図３で示した月光の反射スペクトルである。図４に示すように、近紫外ＬＥＤ装置を用いて得られた白色ＬＥＤ装置の発光スペクトルは、図３の月のスペクトルに極めて近似した合成スペクトルを示した。また、図５に示すように、青色ＬＥＤ装置を用いて得られた白色ＬＥＤ装置の発光スペクトルも、青色光領域が解離するものの、全体としては、図３の月の反射スペクトルに近似した合成スペクトルを示した。【００４３】
図３１は、実施例１で得られた青色ＬＥＤ装置を用いて得られた白色ＬＥＤ装置から発光された混色光のＣＩＥ表色系のＸＹ色座標を示す。図３１中、「ＭＯＯＮ」は月の発光色座標（０．３６８，０．３７１）を示す。また、Ｂは青緑色蛍光体の蛍光色座標（０．１２２，０．１０４）を表し、Ｂ’は緑色蛍光体の蛍光色座標（０．２３７，０．４８０）を、ＲＲは赤色蛍光体の蛍光色座標（０．６３７，０．３６１）を、「ＬＥＤ」は青色ＬＥＤ素子の発光色座標（０．１４３，０．０３３）をそれぞれ示している。また、「ＭＡＫＥ」は、青色ＬＥＤ素子の発光、及び各色の蛍光体による発光、及び黄色顔料Ｙを組み合わせて月光の色を再現した白色ＬＥＤ装置の発光色座標（０．３６３，０．３７１）を表す。また、ＸＹＺ表色系の色座標は（ｘ，ｙ）＝（０．３６３，０．３７１）の白色であり、月光に近い色座標であった。【００４４】
［実施例２］
実施例１と同様にして福島県耶麻郡の五色沼において、水面を分光計測した。得られた反射スペクトルを図６に示す。図６に示すように、水面の反射スペクトルは、７３８ｎｍの最大反射率を相対強度１．０としたとき、３８９ｎｍ付近で最小反射率の相対強度０．３１を示し、４７１ｎｍ付近で相対強度０．６５、５４２ｎｍ付近で相対強度０．７５、６９５ｎｍ付近で相対強度０．３８、のピークを示すようなスペクトルを示した。また、ＸＹＺ表色系の色座標は（ｘ，ｙ）＝（０．３１３，０．３６６）付近の白色であった。【００４５】
上記計測された反射スペクトルを参照して、次のようにして、近紫外光ＬＥＤ装置を白色の光に調色した。具体的には、近紫外光ＬＥＤ装置に貼り合わせる、複数の蛍光体を配合した蛍光体シートを準備した。シリコーンゴムに、青色蛍光体ＵＶＢ、緑色蛍光体ＢＧ、黄色蛍光体Ｙ、赤色蛍光体Ｒを所定の配合比で均一に分散させ、厚み０．５ｍｍの蛍光体シートを作製した。【００４６】
また、同様にして、青色ＬＥＤ装置を白色の光に調色した。具体的には、青色ＬＥＤ装置に貼り合わせる、複数の蛍光体を配合した蛍光体シートを準備した。シリコーンゴムに、青緑色蛍光体Ｂ、緑色蛍光体Ｂ’、黄色蛍光体ＹＯ、赤色蛍光体ＲＲを所定の配合比で均一に分散させ、厚み０．５ｍｍの蛍光体シートを作製した。【００４７】
そして、各ＬＥＤ装置に上記各蛍光体シートを接着することにより白色ＬＥＤ装置を得た。得られた各白色ＬＥＤ装置の発光スペクトルを得るための分光計測を行った。近紫外光ＬＥＤ装置を用いて得られた白色ＬＥＤ装置の発光スペクトルを図７に示す。また、青色ＬＥＤ装置を用いて得られた白色ＬＥＤ装置の発光スペクトルを図８に示す。【００４８】
図７及び図８中、「ＭＡＫＥ」は得られた白色ＬＥＤ装置の発光を示す合成スペクトルである。また、「ＬＥＤ」は青色ＬＥＤ装置の発光スペクトルを示し、各符号はそれぞれ各蛍光体の蛍光スペクトルをそれぞれ示す。また、図７及び図８中「water surface」は、図６で示した水面の反射スペクトルである。図７及び図８に示すように、得られた各白色ＬＥＤ装置の発光スペクトルは、図６の水面の反射スペクトルに似た合成スペクトルを示した。また、ＸＹＺ表色系の色座標は（ｘ，ｙ）＝（０．３１４，０．３６６）付近の白色であり、白色の水面に近い色座標であった。【００４９】
［実施例３］
実施例１と同様にして、白色のコスモスの花弁の表面を分光計測した。得られた反射スペクトルを図９に示す。図９に示すように、太陽光に対する白色のコスモスの花弁の表面の反射スペクトルは、４７３ｎｍの最大反射率を相対強度１．０としたとき、３８８ｎｍ付近で最小反射率の相対強度０．２５を示し、４７１ｎｍ付近で相対強度０．８０、５４２ｎｍ付近で相対強度０．９７のピークを示すようなスペクトルを示した。また、ＸＹＺ表色系の色座標は（ｘ，ｙ）＝（０．３４２，０．３６２）の白色であった。【００５０】
上記計測された反射スペクトルを参照して、次のようにして、近紫外光ＬＥＤ装置を白色の光に調色した。具体的には、近紫外光ＬＥＤ装置に貼り合わせる、複数の蛍光体を配合した蛍光体シートを準備した。シリコーンゴムに、青色蛍光体ＵＶＢ、緑色蛍光体ＢＧ、黄色蛍光体Ｙ、赤色蛍光体ＲＲを所定の配合比で均一に分散させ、厚み０．５ｍｍの蛍光体シートを作製した。【００５１】
また、同様にして、青色ＬＥＤ装置を白色の光に調色した。具体的には、青色ＬＥＤ装置に貼り合わせる、複数の蛍光体を配合した蛍光体シートを準備した。シリコーンゴムに、青緑色蛍光体Ｂ、緑色蛍光体Ｂ’、黄色蛍光体Ｙ、赤色蛍光体ＲＲを所定の配合比で均一に分散させ、厚み０．５ｍｍの蛍光体シートを作製した。【００５２】
そして、各ＬＥＤ装置に上記各蛍光体シートを接着することにより白色ＬＥＤ装置を得た。得られた各白色ＬＥＤ装置の発光スペクトルを得るための分光計測を行った。近紫外光ＬＥＤ装置を用いて得られた白色ＬＥＤ装置の発光スペクトルを図１０に示す。また、青色ＬＥＤ装置を用いて得られた白色ＬＥＤ装置の発光スペクトルを図１１に示す。【００５３】
図１０及び図１１中、「ＭＡＫＥ」は得られた白色ＬＥＤ装置の発光を示す合成スペクトルである。また、「ＬＥＤ」は青色ＬＥＤ装置の発光スペクトルを示し、各符号はそれぞれ各蛍光体の蛍光スペクトルをそれぞれ示す。また、図１０及び図１１中「cosmos(white)」は、図９で示したコスモスの花弁の表面の反射スペクトルである。図１０及び図１１に示すように、得られた各白色ＬＥＤ装置の発光スペクトルは、図９のコスモスの花弁の表面の反射スペクトルに似た合成スペクトルを示した。また、ＸＹＺ表色系の色座標は（ｘ，ｙ）＝（０．３４１，０．３６３）付近の白色であり、コスモスの花弁の表面に近い色座標であった。【００５４】
［実施例４］
実施例１と同様にして桜の花弁の表面を分光計測した。得られた反射スペクトルを図１２に示す。図１２に示すように、太陽光に対するさくら色の桜の花弁の反射スペクトルは、７３８ｎｍの最大反射率を相対強度１．０としたとき、３８４ｎｍ付近で最小反射率の相対強度０．０１を示し、４７０ｎｍ付近で相対強度０．５０、５３０ｎｍ付近で相対強度０．４０、６４０ｎｍ付近で相対強度０．７１、６８０ｎｍ付近で相対強度０．６６、のピークを示すようなスペクトルを示した。また、ＸＹＺ表色系の色座標は（ｘ，ｙ）＝（０．３６８，０．３２１）のさくら色であった。【００５５】
上記計測された反射スペクトルを参照して、次のようにして、近紫外光ＬＥＤ装置をさくら色の光に調色した。具体的には、近紫外光ＬＥＤ装置に貼り合わせる、複数の蛍光体を配合した蛍光体シートを準備した。シリコーンゴムに、青色蛍光体ＵＶＢ、緑色蛍光体ＢＧ、赤色蛍光体Ｒを所定の配合比で均一に分散させ、厚み０．５ｍｍの蛍光体シートを作製した。【００５６】
また、同様にして、青色ＬＥＤ装置をさくら色の光に調色した。具体的には、シリコーンゴムに、青緑色蛍光体Ｂ、緑色蛍光体Ｂ’、橙色蛍光体Ｇ、赤色蛍光体Ｒ、赤色顔料ＥＳ１０３４を所定の配合比で均一に分散させ、厚み０．５ｍｍの蛍光体シートを作製した。【００５７】
そして、各ＬＥＤ装置に上記各蛍光体シートを接着することによりさくら色ＬＥＤ装置を得た。得られた各さくら色ＬＥＤ装置の発光スペクトルを得るための分光計測を行った。近紫外光ＬＥＤ装置を用いて得られたさくら色ＬＥＤ装置の発光スペクトルを図１３に示す。また、青色ＬＥＤ装置を用いて得られたさくら色ＬＥＤ装置の発光スペクトルを図１４に示す。【００５８】
図１３及び図１４中、「ＭＡＫＥ」は得られたさくら色ＬＥＤ装置の発光を示す合成スペクトルである。また、「ＬＥＤ」は青色ＬＥＤ装置の発光スペクトルを示し、各符号はそれぞれ各蛍光体の蛍光スペクトルをそれぞれ示す。また、図１３及び図１４中「Cherry blossom petals」は、図１２で示したさくら色の桜の花弁の表面の反射スペクトルである。図１３及び図１４に示すように、得られた各さくら色ＬＥＤ装置の発光スペクトルは、図１２のさくらの花弁の表面の反射スペクトルに似た合成スペクトルを示した。また、ＸＹＺ表色系の色座標は（ｘ，ｙ）＝（０．３６９，０．３１６）付近のさくら色であり、さくらの花弁の表面に近い色座標であった。【００５９】
［実施例５］
実施例１と同様にしてピンク色のコスモスの花弁の表面を分光計測した。得られた反射スペクトルを図１５に示す。図１５に示すように、ピンク色のコスモスの花弁の表面の反射スペクトルは、７３８ｎｍの最大反射率を相対強度１．０としたとき、３８４ｎｍ付近で最小反射率の相対強度０．０１を示し、４７５ｎｍ付近で相対強度０．５０、５６２ｎｍ付近で相対強度０．１４、６６８ｎｍ付近で相対強度０．８５、６９０ｎｍ付近で相対強度０．８２、７０５ｎｍ付近で相対強度０．８６、のピークを示すようなスペクトルを示した。また、ＸＹＺ表色系の色座標は（ｘ，ｙ）＝（０．３６６，０．２６３）のピンク色であった。【００６０】
上記計測された反射スペクトルを参照して、次のようにして、近紫外光ＬＥＤ装置をピンク色の光に調色した。具体的には、近紫外光ＬＥＤ装置に貼り合わせる、複数の蛍光体を配合した蛍光体シートを準備した。シリコーンゴムに、青色蛍光体ＵＶＢ、緑色蛍光体Ｇ、赤色蛍光体ＲＲＲを所定の配合比で均一に分散させ、厚み０．５ｍｍの蛍光体シートを作製した。【００６１】
また、同様にして、上記計測された反射スペクトルを参照して、次のようにして、青色ＬＥＤ装置をピンク色の光に調色した。具体的には、シリコーンゴムに、青緑色蛍光体Ｂ、緑色蛍光体Ｂ’、赤色蛍光体ＲＲを所定の配合比で均一に分散させ、厚み０．５ｍｍの蛍光体シートを作製した。【００６２】
そして、各ＬＥＤ装置に上記各蛍光体シートを接着することによりピンク色ＬＥＤ装置を得た。得られた各ピンク色ＬＥＤ装置の発光スペクトルを得るための分光計測を行った。近紫外光ＬＥＤ装置を用いて得られたピンク色ＬＥＤ装置の発光スペクトルを図１６に示す。また、青色ＬＥＤ装置を用いて得られたピンク色ＬＥＤ装置の発光スペクトルを図１７に示す。【００６３】
図１６及び図１７中、「ＭＡＫＥ」は得られたピンク色ＬＥＤ装置の発光を示す合成スペクトルである。また、「ＬＥＤ」は青色ＬＥＤ装置の発光スペクトルを示し、各符号はそれぞれ各蛍光体の蛍光スペクトルをそれぞれ示す。また、図１６及び図１７中「cosmos(pink)」は、図１５で示したピンク色のコスモスの花弁の表面の反射スペクトルである。図１６及び図１７に示すように、得られたピンク色ＬＥＤ装置の発光スペクトルは、図１５のピンク色のコスモスの花弁の表面の反射スペクトルに似た合成スペクトルを示した。また、ＸＹＺ表色系の色座標は（ｘ，ｙ）＝（０．３６６，０．２６０）付近のピンク色であり、ピンク色のコスモスの花弁の表面に近い色座標であった。【００６４】
［実施例６］
実施例１と同様にして赤色のコスモスの花弁の表面を分光計測した。得られた反射スペクトルを図１８に示す。図１８に示すように、赤色のコスモスの花弁の表面の反射スペクトルは、７３８ｎｍの最大反射率を相対強度１．０としたとき、３８４ｎｍ付近で最小反射率の相対強度０．０１を示し、４７５ｎｍ付近で相対強度０．１５、５５２ｎｍ付近で相対強度０．０２、６７６ｎｍ付近で相対強度０．６８、６９０ｎｍ付近で相対強度０．８２、７１４ｎｍ付近で相対強度０．８０、のピークを示すようなスペクトルを示した。また、ＸＹＺ表色系の色座標は（ｘ，ｙ）＝（０．４４０，０．２２６）の赤色であった。【００６５】
上記計測された反射スペクトルを参照して、次のようにして、近紫外光ＬＥＤ装置を赤色の光に調色した。具体的には、近紫外光ＬＥＤ装置に貼り合わせる、複数の蛍光体を配合した蛍光体シートを準備した。シリコーンゴムに、青色蛍光体ＵＶＢ、赤色蛍光体ＲRＲを所定の配合比で均一に分散させ、厚み０．５ｍｍの蛍光体シートを作製した。【００６６】
また、同様にして、上記計測された反射スペクトルを参照して、次のようにして、青色ＬＥＤ装置を赤色の光に調色した。具体的には、シリコーンゴムに、赤色蛍光体ＲＲを所定の配合比で均一に分散させ、厚み０．５ｍｍの蛍光体シートを作製した。【００６７】
そして、各ＬＥＤ装置に上記各蛍光体シートを接着することにより赤色ＬＥＤ装置を得た。得られた各赤色ＬＥＤ装置の発光スペクトルを得るための分光計測を行った。近紫外光ＬＥＤ装置を用いて得られた赤色ＬＥＤ装置の発光スペクトルを図１９に示す。また、青色ＬＥＤ装置を用いて得られた赤色ＬＥＤ装置の発光スペクトルを図２０に示す。【００６８】
図１９及び図２０中、「ＭＡＫＥ」は得られた赤色ＬＥＤ装置の発光を示す合成スペクトルである。また、「ＬＥＤ」は青色ＬＥＤ装置の発光スペクトルを示し、各符号はそれぞれ各蛍光体の蛍光スペクトルをそれぞれ示す。また、図１９及び図２０中「cosmos(red)」は、図１８で示した赤色のコスモスの花弁の表面の反射スペクトルである。図１９及び図２０に示すように、得られた赤色ＬＥＤ装置の発光スペクトルは、図１８の赤色のコスモスの花弁の表面の反射スペクトルに似た合成スペクトルを示した。また、ＸＹＺ表色系の色座標は（ｘ，ｙ）＝（０．４３５，０．２２７）付近の赤色であり、赤色のコスモスの花弁の表面に近い色座標であった。【００６９】
［実施例７］
実施例１と同様にして赤色の紅葉の表面を分光計測した。得られた反射スペクトルを図２１に示す。図２１に示すように、赤色の紅葉の表面の反射スペクトルは、７３８ｎｍの最大反射率を相対強度１．０としたとき、３８９ｎｍ付近で最小反射率の相対強度０．０３を示し、５０２ｎｍ付近で相対強度０．１３、５６０ｎｍ付近で相対強度０．３７、６５８ｎｍ付近で相対強度０．７２、６９５ｎｍ付近で相対強度０．７８、７０３ｎｍ付近で相対強度０．８５、のピークを示すようなスペクトルを示した。また、ＸＹＺ表色系の色座標は（ｘ，ｙ）＝（０．４９４，０．３２３）の赤色であった。【００７０】
上記計測された反射スペクトルを参照して、次のようにして、近紫外光ＬＥＤ装置を赤色の光に調色した。具体的には、近紫外光ＬＥＤ装置に貼り合わせる、複数の蛍光体を配合した蛍光体シートを準備した。シリコーンゴムに、青色蛍光体ＵＶＢ、緑色蛍光体Ｇ、赤色蛍光体ＲＲＲを所定の配合比で均一に分散させ、厚み０．５ｍｍの蛍光体シートを作製した。【００７１】
また、同様にして、上記計測された反射スペクトルを参照して、次のようにして、青色ＬＥＤ装置を黄色の光に調色した。具体的には、シリコーンゴムに、青緑色蛍光体Ｂ、緑色蛍光体Ｂ’、赤色蛍光体ＲＲを所定の配合比で均一に分散させ、厚み０．５ｍｍの蛍光体シートを作製した。【００７２】
そして、各ＬＥＤ装置に上記各蛍光体シートを接着することにより赤色ＬＥＤ装置を得た。そして、得られた各赤色ＬＥＤ装置の発光スペクトルを得るための分光計測を行った。得られた各赤色ＬＥＤ装置の発光スペクトルを図２２及び図２３に示す。図中、「ＭＡＫＥ」は得られた各赤色ＬＥＤ装置の発光を示す合成スペクトルである。また、図中「red  leaf」は、図２１で示した赤色の紅葉の表面の反射スペクトルである。図２２及び図２３に示すように、得られた各赤色ＬＥＤ装置の発光スペクトルは、図２１の赤色の紅葉の表面の反射スペクトルに似た合成スペクトルを示した。また、ＸＹＺ表色系の色座標は（ｘ，ｙ）＝（０．４９４，０．３１５）付近の赤色であり、赤色の紅葉の表面に近い色座標であった。【００７３】
［実施例８］
実施例１と同様にして黄色の向日葵の花弁の表面を分光計測した。得られた反射スペクトルを図２４に示す。図２４に示すように、黄色の向日葵の花弁の表面の反射スペクトルは、７３８ｎｍの最大反射率を相対強度１．０としたとき、３８９ｎｍ付近で最小反射率の相対強度０．０３を示し、５０２ｎｍ付近で相対強度０．１３、５８２ｎｍ付近で相対強度０．５８、６２１ｎｍ付近で相対強度０．６２、６７７ｎｍ付近で相対強度０．５２、７２３ｎｍ付近で相対強度０．８０、のピークを示すようなスペクトルを示した。また、ＸＹＺ表色系の色座標は（ｘ，ｙ）＝（０．５２１，０．４６１）の黄色であった。【００７４】
上記計測された反射スペクトルを参照して、次のようにして、近紫外光ＬＥＤ装置を黄色の光に調色した。具体的には、シリコーンゴムに、黄色蛍光体Ｙ、赤色蛍光体ＲＲを所定の配合比で均一に分散させ、厚み０．５ｍｍの蛍光体シートを作製した。【００７５】
近紫外光ＬＥＤ装置に上記蛍光体シートを接着することにより黄色ＬＥＤ装置を得た。そして、得られた黄色ＬＥＤ装置の発光スペクトルを得るための分光計測を行った。得られた黄色ＬＥＤ装置の発光スペクトルを図２５に示す。図２５中、「ＭＡＫＥ」は得られた黄色ＬＥＤ装置の発光を示す合成スペクトルである。また、図２５中「a sunflower」は、図２５で示した黄色の向日葵の花弁の表面の反射スペクトルである。図２５に示すように、得られた黄色ＬＥＤ装置の発光スペクトルは、図２５の黄色の向日葵の花弁の表面の反射スペクトルに似た合成スペクトルを示した。また、ＸＹＺ表色系の色座標は（ｘ，ｙ）＝（０．５２２，０．４６０）の黄色であり、黄色の向日葵の表面に近い色座標であった。【００７６】
［実施例９］
実施例１と同様にして黄色の稲穂の表面を分光計測した。得られた反射スペクトルを図２６に示す。図２６に示すように、黄色の稲穂の表面の反射スペクトルは、７３８ｎｍの最大反射率を相対強度１．０としたとき、３８９ｎｍ付近で最小反射率の相対強度０．０５を示し、５０２ｎｍ付近で相対強度０．３５、５６２ｎｍ付近で相対強度０．８５、６８６ｎｍ付近で相対強度０．６１、６７７ｎｍ付近で相対強度０．５２、７１４ｎｍ付近で相対強度０．８５、のピークを示すようなスペクトルを示した。また、ＸＹＺ表色系の色座標は（ｘ，ｙ）＝（０．４２１，０．４３２）の黄色であった。【００７７】
上記計測された反射スペクトルを参照して、次のようにして、近紫外光ＬＥＤ装置を黄色の光に調色した。具体的には、近紫外光ＬＥＤ装置に貼り合わせる、複数の蛍光体を配合した蛍光体シートを準備した。シリコーンゴムに、青色蛍光体ＵＶＢ、緑色蛍光体ＢＧ、黄色蛍光体Ｙ、赤色蛍光体ＲＲを所定の配合比で均一に分散させ、厚み０．５ｍｍの蛍光体シートを作製した。【００７８】
また、同様にして、上記計測された反射スペクトルを参照して、次のようにして、青色ＬＥＤ装置を黄色の光に調色した。具体的には、シリコーンゴムに、青緑色蛍光体Ｂ、黄色蛍光体Ｙ、赤色蛍光体Ｒを所定の配合比で均一に分散させ、厚み０．５ｍｍの蛍光体シートを作製した。【００７９】
そして、各ＬＥＤ装置に上記各蛍光体シートを接着することにより黄色ＬＥＤ装置を得た。そして、得られた各黄色ＬＥＤ装置の発光スペクトルを得るための分光計測を行った。得られた各黄色ＬＥＤ装置の発光スペクトルを図２７及び図２８に示す。図中、「ＭＡＫＥ」は得られた各黄色ＬＥＤ装置の発光を示す合成スペクトルである。また、図中「ear of rice plant」は、図２６で示した黄色の稲穂の表面の反射スペクトルである。図２７及び図２８に示すように、得られた黄色ＬＥＤ装置の発光スペクトルは、図２６の黄色の稲穂の表面の反射スペクトルに似た合成スペクトルを示した。また、ＸＹＺ表色系の色座標は（Ｘ，Ｙ）＝（０．４２０，０．４３２）付近の黄色であり、黄色の稲穂の表面に近い色座標であった。
【符号の説明】
【００８０】
１          ＬＥＤ素子
２，３      封止樹脂
５          発光体収容部材
５ａ，５ｂ  リード
６          金線
８          蛍光体含有シート
１０，２０  ＬＥＤ装置
ｒ，ｇ      蛍光体
【図１】
2018179105.tif 000003
【図２】
2018179105.tif 000004
【図３】
2018179105.tif 000005
【図４】
2018179105.tif 000006
【図５】
2018179105.tif 000007
【図６】
2018179105.tif 000008
【図７】
2018179105.tif 000009
【図８】
2018179105.tif 000010
【図９】
2018179105.tif 000011
【図１０】
2018179105.tif 000012
【図１１】
2018179105.tif 000013
【図１２】
2018179105.tif 000014
【図１３】
2018179105.tif 000015
【図１４】
2018179105.tif 000016
【図１５】
2018179105.tif 000017
【図１６】
2018179105.tif 000018
【図１７】
2018179105.tif 000019
【図１８】
2018179105.tif 000020
【図１９】
2018179105.tif 000021
【図２０】
2018179105.tif 000022
【図２１】
2018179105.tif 000023
【図２２】
2018179105.tif 000024
【図２３】
2018179105.tif 000025
【図２４】
2018179105.tif 000026
【図２５】
2018179105.tif 000027
【図２６】
2018179105.tif 000028
【図２７】
2018179105.tif 000029
【図２８】
2018179105.tif 000030
【図２９】
2018179105.tif 000031
【図３０】
2018179105.tif 000032
【図３１】
2018179105.tif 000033
【図３２】
2018179105.tif 000034
【国際調査報告】
2018179105.tif 000035
2018179105.tif 000036
2018179105.tif 000037
2018179105.tif 000038